(57)【要約】      （修正有）【課題】基板刃物上に硬質膜を形成して硬度を高めると共に、単純な片刃研ぎのメンテナンスにより切れ味を蘇生可能な、硬質膜からなる小刃を付けた片刃研ぎ刃物を提供する。【解決手段】硬質膜からなる小刃を付けた片刃研ぎ刃物１は、表面と裏面および刃先と峰を備え、表面および裏面の少なくとも一方側に、刃先１１０を先端とする斜面１１２を刃先側に有する基板刃物１００において、表面および裏面の少なくとも刃先側に硬質膜２（ＤＬＣ膜）を形成し、斜面の一方側を研削して小刃１３を付けた片刃研ぎ刃物であって、基板刃物の刃先側の斜面に沿って一方側を研削し、一方側に形成された硬質膜を除去して刃先側斜面を露出させると共に、斜面が先端方向に延長するように、刃先の硬質膜を研削して、他方側の硬質膜からなる斜面を小刃として形成した。【選択図】図１
0003199679.tif 000002
【実用新案登録請求の範囲】
【請求項１】
表面と裏面および刃先と峰を備え、該表面および該裏面の少なくとも一方側に、該刃先を先端とする斜面を該刃先側に有する基板刃物において、
該表面および該裏面の少なくとも該刃先側に該刃先を覆って硬質膜を形成し、前記基板刃物の斜面上に硬質膜を形成した一方側を研削して、硬質膜からなる小刃を付けた片刃研ぎ刃物であって、
前記基板刃物の刃先側の斜面に沿って前記一方側を研削し、該一方側に形成された硬質膜を除去して該基板刃物の刃先側斜面を露出させると共に、該斜面が前記先端方向に延長するように、該基板刃物の刃先を覆った硬質膜を研削して、他方側に形成された硬質膜からなる延長された部分の斜面を小刃として形成したことを特徴とする、
硬質膜からなる小刃を付けた片刃研ぎ刃物。
【請求項２】
硬質膜は非晶質膜である、請求項１に記載の硬質膜からなる小刃を付けた片刃研ぎ刃物。
【請求項３】
硬質膜はダイヤモンド状炭素膜である、請求項２に記載の硬質膜からなる小刃を付けた片刃研ぎ刃物。
【考案の詳細な説明】
【技術分野】
【０００１】
本考案は、打ち刃物を処理・加工して形成する、硬質膜からなる小刃を付けた片刃研ぎ刃物に関する。
【背景技術】
【０００２】
一般に、包丁やナイフ、鋏のような刃物は、図９のように、刃先１１０と峰２０および表面１３０と裏面１４０および切刃５０と中子６０を有する刀身素型を成型し、峰２０から刃先１１０に向けて鋭利に仕上げてしのぎ１１４を形成し、刃先１１０側を研削して小刃１１３を刃付けして形成する。
【０００３】
刃物の材料としては、鋼、ステンレス鋼、チタン合金やジルコニアなど、様々な種類の金属やセラミックスが用いられているが、鋼は硬度は高いものの耐食性が悪く、他方、ステンレス鋼、チタン合金、ジルコニア等のセラミックスなどは耐食性は良いが硬度が低く摩耗しやすいなど、どの材料にも一長一短がある。
【０００４】
また、硬度が高い鋼製の刃物においても、切れ味は半永久的に持続するものではなく、研ぎのメンテナンスをしてその切れ味を蘇生させる必要がある。例えば包丁の場合、使用後の汚れや水気の拭き取りは毎回事であるが、少なくとも月に一度はしっかりした手入れ（研ぎ）を行う必要がある。包丁においては、峰２０から刃先１１０にかけての断面は、峰２０側の平坦な線から曲線を描いて先端（刃先１１０）が鋭利な刃先１１０側の直線に接続するが、このように刃先１１０の近傍において、小刃１１３を砥石で均一な平面にして刃先１１０側の断面が直線状となるように砥ぐことにより鋭利な先端（刃先１１０）を得ることができ、理想的な切れ味を完成させることができる。片刃包丁・両刃包丁での研ぎ方の違いはあるが、いずれも表面１３０と裏面１４０を小刃１１３の斜面１１２を保ちながら、一定の研ぎ幅に揃える技術が必要で、熟練した職人が作業することで切れ味が保たれる。すなわち、刃物のメンテナンス作業において、砥石に対する刃の角度の安定や、刃の表・裏の両面からの研削における刃の曲線維持等は難しく、刃物の切れ味を維持するためには熟練した技術が必要である。
【０００５】
刃物自体の硬度を高めて、当該刃物の切れ味及びその持続性を高めようとする試みは、種々なされている。例えば、刃物表面に硬質膜を形成して硬度を高める工夫が多数なされているが、中でも、ダイヤモンド状炭素（以下、「ＤＬＣ」ともいう。）を刃物表面にコーティングして、切れ味を向上させようとする考案も多々公開されている。
【０００６】
特許文献１には、鋼製あるいはプラズマイオン窒化法で表面に金属間化合物を形成する金属素地で作られた刃物にプラズマ−イオン窒化表面処理を行い、素地の硬化から刃物の切れ味持続性を高める方法、更にダイヤモンド状炭素膜（以下、「ＤＬＣ膜」ともいう。）を施し刃物の切れ味持続性を高める方法、加えて高周波マグネトロンによりテフロン（登録商標）膜を施し刃物の切断特性を変える方法が開示されている。特許文献１によれば、上記窒化処理とＤＬＣ膜処理を行った刃物は、刃物の両面に当該表面処理した場合、処理していない刃物と比較して、切れ味及び永続性において共に優れた結果を示した。
【０００７】
また、特許文献２には、アンバランスド・マグネトロン・スパッタ法により、刃物表面に３μｍ以下程度のＤＬＣ膜を形成し、切れ味を改良し、耐摩耗性や耐食性を向上させた刃物が開示されている。特許文献２によれば、例えば、医療用ハサミは医療行為により切刃が摩耗し、切れ味が低下するが、少なくとも切刃の表面にＤＬＣ膜を形成することで切刃の摩耗が低減し、医療用ハサミの切れ味の低下が抑制される効果がある。
【０００８】
【特許文献１】特開２００４−２９８５６２号公報
【特許文献２】特開２００９−１１８９４６号公報
【考案の概要】
【考案が解決しようとする課題】
【０００９】
これらの発明によれば、基本的に、基板刃物（以下、ＤＬＣ膜などの硬質膜を表面に形成する前の刃物をいう。）に硬質膜を形成することにより刃物の切れ味を向上させており、硬質膜自体の質の向上や硬質膜の形成方法に創意工夫がなされている。しかし、硬質膜を形成して硬度や永切れ性を高めた刃物であっても、上述のように切れ味は半永久的に持続するものではなく、研ぎのメンテナンスをしてその切れ味を蘇生させる必要がある。
【００１０】
そこで本考案は、基板刃物上に硬質膜を形成して硬度を高めると共に、それほど熟練を要さない者であっても比較的単純な片刃研ぎのメンテナンスにより切れ味を蘇生可能な、硬質膜からなる小刃を付けた片刃研ぎ刃物とその製法及びメンテナンス方法を提供する。
【課題を解決するための手段】
【００１１】
本考案に係る硬質膜からなる小刃を付けた片刃研ぎ刃物は、表面と裏面および刃先と峰を備え、該表面および該裏面の少なくとも一方側に、該刃先を先端とする斜面を該刃先側に有する基板刃物において、該表面および該裏面の少なくとも該刃先側に該刃先を覆って硬質膜を形成し、前記基板刃物の斜面上に硬質膜を形成した一方側を研削して、硬質膜からなる小刃を付けた片刃研ぎ刃物であって、前記基板刃物の刃先側の斜面に沿って前記一方側を研削し、該一方側に形成された硬質膜を除去して該基板刃物の刃先側斜面を露出させると共に、該斜面が前記先端方向に延長するように、該基板刃物の刃先を覆った硬質膜を研削して、他方側に形成された硬質膜からなる延長された部分の斜面を小刃として形成したことを特徴とする。
【００１２】
本考案に係る硬質膜からなる小刃を付けた片刃研ぎ刃物は、硬質膜の構造は非晶質であるのが好適である。硬質膜の構造を非晶質で形成すれば、表面が滑らかな基板刃物に、より均質な硬質膜を刃先側に形成することができる。
【００１３】
本考案に係る硬質膜からなる小刃を付けた片刃研ぎ刃物において、硬質膜はダイヤモンド状炭素膜（以下、「ＤＬＣ膜」ともいう。）とするのが好適である。
【００１４】
本明細書において「ＤＬＣ膜」は、非晶質炭素からなる、所謂ＤＬＣ層の他に、このＤＬＣ層と基板刃物との密着性を高めるための中間層を含んでもよい。例えば、中間層は、基板刃物側にその構成材料である鋼等とよくなじむＣｒを多く配し、この中間層上に積層するＤＬＣ側にこれとよくなじむ炭素を多く配して、Ｃｒと炭素の構成配分を傾斜させた傾斜層とするのが好ましい。基板刃物とＤＬＣ膜間に中間層を形成することにより、ＤＬＣ膜を基板刃物に強固に固着することができ、ＤＬＣ膜の剥がれ等を防止することができる。
【考案の効果】
【００１５】
本考案に係る硬質膜からなる小刃を付けた片刃研ぎ刃物は、基板刃物の表面刃先側に硬質膜を形成した刃物の刃先が丸みを帯びていても、当該刃物の表面又は裏面の一方側のみを片刃研ぎし、他方側に形成された硬質膜を当該一方側から研削して、他方側の硬質膜のみからなる小刃を形成し得るので、硬度が高い小刃を鋭利に仕上げることができる。
【００１６】
このような本考案に係る硬質膜からなる小刃を付けた片刃研ぎ刃物では、他方側に形成した硬質膜からなる小刃のみが異なる色彩となって識別可能となり、熟練の職人でなくても作業する小刃の面が視覚で確認しやすく、他方側に形成した小刃だけを手入れすることにより、比較的簡単にメンテナンスを行うことが可能になる。したがって、従来の刃物のように、表面と裏面を小刃の斜面を保ちながら、一定の研ぎ幅に揃える熟練した技術が不要となり、使用により切れ味が低下しても、簡単な片刃研ぎを行うことにより、容易に切れ味を回復させることができる。
【００１７】
さらに、本考案に係る硬質膜からなる小刃を付けた片刃研ぎ刃物において、硬質膜の構造を非晶質で形成すれば、表面が滑らかな基板刃物に、より均質な硬質膜を刃先側に形成することができる。このため、より均質な硬質膜からなる小刃に片刃研ぎを行うことにより、より簡単に早く鋭利な刃先を付けることができ、鋭い切れ味の本考案に係る硬質膜からなる小刃を付けた片刃研ぎ刃物を得ることができる。
【００１８】
特に硬質膜の構造を非晶質であるＤＬＣで形成する場合は、膜形成温度が他の硬質膜に比べて圧倒的に低いので、鋼等を鈍らせることなく基本刃物の特性を変えずに、基本刃物上に硬質膜を形成することができる。
【００１９】
そこで、例として硬質膜の構造を非晶質であるＤＬＣで構成し、下記のような切断回数に対する切断枚数を比較する実験を行ったところ、切断回数が増えたとき、ＤＬＣ膜のない基板刃物の切断枚数は著しく減少するが、本考案に係るＤＬＣ膜からなる小刃を付けた片刃研ぎ刃物は、切断回数が増えても切れ味がほとんど落ちず、略一定の切断枚数を維持することができた。すなわち、硬質膜としてＤＬＣ膜を基板刃物に形成すると、高い持続性を得ることができる。
【図面の簡単な説明】
【００２０】
【図１】（ａ）左図が基板刃物（両刃包丁）の表裏両面の刃先側に硬質膜を形成した刃物の、右図が本考案に係る硬質膜からなる小刃を付けた片刃研ぎ刃物の断面拡大図、（ｂ）左図が基板刃物（片刃包丁）の表裏両面の刃先側に硬質膜を形成した刃物の、右図が本考案に係る別の実施形態の硬質膜からなる小刃を付けた片刃研ぎ刃物の断面拡大図。
【図２】（ａ）〜（ｃ）がメンテナンス時の片刃研ぎにおける断面を表す、本考案に係る硬質膜からなる小刃を付けた片刃研ぎ刃物の断面拡大図。
【図３（ａ）】基板刃物（片刃包丁）にＤＬＣ膜を形成した刃物の平面図。
【図３（ｂ）】基板刃物（片刃包丁）にＤＬＣ膜を形成した刃物の刃先側の平面拡大図。
【図３（ｃ）】基板刃物（片刃包丁）を利用して形成した本考案に係るＤＬＣ膜からなる小刃を付けた片刃研ぎ刃物の平面図。
【図３（ｄ）】基板刃物（片刃包丁）を利用して形成した本考案に係るＤＬＣ膜からなる小刃を付けた片刃研ぎ刃物の刃先側の平面拡大図。
【図４】基板刃物（両刃包丁）Ｘと、これにＤＬＣ膜を形成した刃物Ｙ の、切断回数に対する切断枚数を表すグラフ図。
【図５】基板刃物（両刃包丁）Ｘ、当該基板刃物ＸにＤＬＣ膜を形成した刃物Ｙ、及び、 当該刃物Ｙを研削して形成した本考案に係るＤＬＣ膜からなる小刃を付けた片刃研ぎ刃物Ａの、切断回数に対する切断枚数を表すグラフ図。
【図６】刃物Ｙを研削して形成した本考案に係るＤＬＣ膜からなる小刃を付けた片刃研ぎ刃物Ａ〜Ｄの、切断回数に対する切断枚数を表すグラフ図。
【図７】３本の基板刃物（片刃包丁）Ｚ１〜Ｚ３の、切断回数に対する切断枚数を表すグラフ図。
【図８】基板刃物（片刃包丁）Ｚ及びこれにＤＬＣ膜を形成した刃物Ｗの、切断回数に対する切断枚数を表すグラフ図。
【図９】基板刃物の平面図。
【図１０】刃物の切れ味試験の模式図。
【考案を実施するための形態】
【００２１】
以下、図面を参照しながら本考案に係る硬質膜からなる小刃を付けた片刃研ぎ刃物の実施形態について説明する。なお、以下各図面を通して同一の構成要素には同一の符号を使用するものとする。
【００２２】
図１（ａ）または図１（ｂ）の右図に示す、本考案に係る硬質膜からなる小刃を付けた片刃研ぎ刃物１は、図９のように表面１３０と裏面１４０および刃先１１０と峰２０を備え、図１（ａ）または図２（ａ）の左図のように表面１３０および裏面１４０の少なくとも一方側３０に、刃先１１０を先端とする斜面１１２を当該刃先１１０側に有する基板刃物１００において、表面１３０および裏面１４０の少なくとも刃先１１０側に当該刃先１１０を覆って硬質膜２を形成し、基板刃物１００の斜面１１２上に硬質膜２を形成した一方側３０を研削して、硬質膜２からなる小刃１３を付けた片刃研ぎ刃物１である。
【００２３】
図１（ａ）に示す、例えば両刃包丁のような基板刃物１００においては、表面１３０および裏面１４０の両面に斜面１１２が形成されており、図１（ａ）においては、一方側３０を表面１３０側に選んでいるが、裏面１４０側を一方側とし研削してもよい。一方、図１（ｂ）に示す、例えば片刃包丁のような基板刃物１０２においては、斜面１１２は表面１３０または裏面１４０の一方にしか存在せず（図では表面１３０側）、他方側４０は峰２０から刃先１１０まで略平坦である。図１（ｂ）では表面１３０のみに斜面１１２が存在するので、表面１３０側を一方側３０としている。
【００２４】
そして、本考案に係る硬質膜からなる小刃を付けた片刃研ぎ刃物１は、基板刃物１００の刃先１１０側の斜面１１２に沿って一方側３０を研削し、当該一方側（３０側）に形成された硬質膜２を除去して基板刃物１００の刃先１１０側の斜面１１２を露出させると共に、斜面１１２が先端１１０方向に延長するように、基板刃物１００の刃先１１０を覆った硬質膜２を研削して、他方側（４０側）に形成された硬質膜２からなる延長された部分の斜面１２を小刃１３として形成したことを特徴とする。
【００２５】
従来刃物を表す図９においては、表面１３０の刃先１１０を先端とする斜面１１２を小刃１１３としているが、本考案に係る硬質膜からなる小刃を付けた片刃研ぎ刃物１においては、一方側（３０側）を研削することにより当該一方側（３０側）に表出する、他方側（４０側）に形成された硬質膜２からなる延長された部分の斜面１２を小刃１３として定義する。
【００２６】
また、本明細書において、「一方側（３０側）に形成された硬質膜２」、「他方側（４０側）に形成された硬質膜２」と「刃先１１０を覆った硬質膜２」を便宜上区別しているが、「刃先１１０を覆った硬質膜２」は、一方側（３０側）又は他方側（４０側）の双方の刃先１１０側に形成された硬質膜２を総称するものとする。
【００２７】
基板刃物１００の表面１３０および裏面１４０の少なくとも刃先１１０側に硬質膜２を形成するには、各種ＣＶＤ（Ｃｈｅｍｉｃａｌ  Ｖａｐｏｒ  Ｄｅｐｏｓｉｔｉｏｎ）法や各種ＰＶＤ（Ｐｈｙｓｉｃａｌ  Ｖａｐｏｒ  Ｄｅｐｏｓｉｔｉｏｎ）法などを用いるが、刃先１１０側に硬質膜２を形成できればその手段は特に限定されない。
【００２８】
硬質膜２は、その形成方法や形成条件等により硬度は様々であるが、基板刃物１００の材料となる鋼、ステンレス鋼、チタン合金などの金属やジルコニアなどのセラミックス等よりはるかに高い硬度とすることができる。硬質膜２としては、基板刃物１００より硬い膜であれば、その材料は特に限定されないが、基板刃物１００に良く密着して剥がれや割れが生じにくいものが望ましく、より高い硬度の膜であることが好ましい。例えば、ダイヤモンド状炭素膜（ＤＬＣ膜）などが安価で容易に形成でき、硬質膜２として好適である。本考案に係る硬質膜からなる小刃を付けた片刃研ぎ刃物１においては、硬質膜２の硬度は、基板刃物１００の硬度より高いものとする。
【００２９】
基板刃物１００の表面１３０および裏面１４０の刃先１１０側に硬質膜２を形成した刃物１０１、１０２の刃先１０’は、特に形成条件を工夫しなければ、図１（ａ）、（ｂ）左図のように丸みを帯びることが多く、鋭くは形成されないのが通常である（図３（ａ）、（ｂ）参照。）。本考案に係る硬質膜からなる小刃を付けた片刃研ぎ刃物１は、刃先１０’が丸みを帯びていても、基板刃物１００の刃先１１０側の斜面１１２に沿って一方側３０側から、斜面１１２が先端１１０方向に延長するように、基板刃物１００の刃先１１０を覆った硬質膜２を研削して、他方側（４０側）に形成された硬質膜２からなる延長された部分の斜面１２を小刃１３として形成することにより、硬度が高い他方側（４０側）に形成された硬質膜２からなる鋭利な刃先１０を付けることができる（図３（ｃ）、（ｄ）参照。）。
【００３０】
次に、上記本考案に係る硬質膜からなる小刃を付けた片刃研ぎ刃物１の製造方法について説明する。
【００３１】
本考案に係る硬質膜からなる小刃を付けた片刃研ぎ刃物１の製造方法は、図１（ａ）に示すように、
（１）表面１３０と裏面１４０および刃先１１０と峰２０を備え、表面１３０および裏面１４０の少なくとも一方側３０に、刃先１１０を先端とする斜面１１２を当該刃先１１０側に有する基板刃物１００を準備するステップ
（２）表面１３０および裏面１４０の少なくとも刃先１１０側に、当該刃先１１０を覆って硬質膜２を形成するステップ
（３）基板刃物１００の刃先１１０側の斜面１１２に沿って上記一方側３０を研削し、当該一方側（３０）に形成された硬質膜２を除去して、基板刃物１００の刃先１１０側の斜面１１２を露出させるステップ
（４）斜面１１２が先端（１１０）方向に延長するように、基板刃物１００の刃先１１０を覆った硬質膜２を研削し、他方側（４０）に形成された硬質膜２からなる延長された部分の斜面１２を小刃１３として形成するステップ
を含む。
【００３２】
このようにして製造した、本考案に係る硬質膜からなる小刃を付けた片刃研ぎ刃物１のメンテナンス方法は、
（１）硬質膜２からなる小刃１３を付けた片刃研ぎ刃物１を準備するステップと、
（２）硬質膜２からなる小刃１３を片刃研ぎするステップと、
を含む。
【００３３】
上記（２）の硬質膜２からなる小刃１３を片刃研ぎするステップは、図２に示すように、硬質膜２からなる小刃１３を、（ａ）〜（ｃ）等に示す断面に沿って片刃研ぎするステップである。（ａ）〜（ｃ）のいずれの断面に沿って片刃研ぎを行っても、使用等により摩耗あるいは破損等した刃先１０を研削して、他方側（４０）に形成された硬質膜２からなる鋭利なメンテナンス後の刃先１１を得ることができる。
【００３４】
上述のように、刃物のメンテナンス作業において、従来の基板刃物１００であれば、表面１３０と裏面１４０を小刃１１３の斜面１１２を保ちながら、一定の研ぎ幅に揃える熟練した技術が必要であるが、本考案に係る硬質膜からなる小刃を付けた片刃研ぎ刃物１であれば、一方側３０側に形成した小刃１３のみが異なる色彩となって識別可能である（図３（ｃ）、（ｄ）参照。）。一方側３０のみを片刃研ぎし、他方側（４０側）に形成された硬質膜２を一方側３０側から研削して、他方側（４０側）の硬質膜２のみからなる小刃１３を形成しているからである。このような本考案に係る片刃研ぎ刃物１においては、熟練の職人でなくても作業する小刃の面１３が視覚で確認しやすく、一方側３０に形成した小刃１３だけを手入れすることにより、比較的簡単にメンテナンスを行うことが可能になる。
【００３５】
このような本考案に係る硬質膜からなる小刃を付けた片刃研ぎ刃物において、硬質膜の構造は非晶質とするのが好適である。硬質膜の構造を非晶質で形成すれば、表面が滑らかな基板刃物に、より均質な硬質膜を刃先側に形成することができる。このため、より均質な硬質膜からなる小刃に片刃研ぎを行うことにより、より簡単に早く鋭利な刃先を付けることができる。なお、非晶質の硬質膜としては、ＤＬＣ膜などが好適である。硬質膜の構造をＤＬＣで形成する場合は、成膜形成温度が他の硬質膜に比べて圧倒的に低いので、鋼等を鈍らせることなく基本刃物の特性を変えずに、基本刃物上に硬質膜を形成することができる。
【００３６】
以下、従来の刃物１００、表裏両面の少なくとも刃先側に硬質膜としてＤＬＣ膜を形成した刃物１０１、及び４種類の本考案に係るＤＬＣ膜からなる小刃を付けた片刃研ぎ刃物１を用いて、刃物の切れ味試験を行った試験結果を示し、比較検討する。試験方法は共通で、次の通りである。
[試供品]
（１）刃物Ｘ、Ｙ：市販のステンレス鋼製の従来の刃物１００（両刃包丁）を刃物Ｘ（基板刃物）とし、刃物Ｘに、スパッタ法によりＤＬＣ膜２を形成して刃物Ｙとした。
（２）刃物Ｚ、Ｗ：市販のステンレス鋼製の従来の刃物１００（片刃包丁）を刃物Ｚ（基板刃物）とし、刃物Ｘに、スパッタ法によりＤＬＣ膜２を形成して刃物Ｗとした。
（３）刃物Ａ〜Ｄ：刃物Ｘ（両刃包丁）に、スパッタ法により、条件を変えて４種類の異なる硬度のＤＬＣ膜を形成し、上記本考案に係るＤＬＣ膜からなる小刃を付けた片刃研ぎ刃物の製造方法によりそれぞれ片刃研ぎして、４種類の異なる硬度のＡ〜Ｄの刃物を製造した。試料Ａ〜Ｄの刃物の硬度は以下の通りであった。
Ａ：２６．５ＧＰa
Ｂ：２３．８ＧＰa
Ｃ：２０．３ＧＰa
Ｄ：８．８ＧＰa
[試験方法]
図１０のように、刃先を上向きにして刃物（試供品Ｘ、Ｙ、Ｚ、Ｗ、Ａ〜Ｄ）を固定し、１０ｍｍ幅の紙の束を重ねて約１０Ｎの荷重をかけながら、
（１）図５、図６においてはスピード約２５ｍｍ／ｓで、ストローク約２０ｍｍの往復運動を、
（２）図４、図７、図８においてはスピード約３０ｍｍ／ｓで、ストローク約４０ｍｍの往復運動をさせた。
１ストローク後に完全に切断された紙の枚数を数えた。
【実施例１】
【００３７】
市販のステンレス鋼製の基板刃物（片刃包丁）Ｚを３本（基板刃物Ｚ１〜Ｚ３）用意して、上記試験方法により刃物の切れ味試験を行った。結果は図７のグラフのようになり、３本の基板刃物Ｚ１〜Ｚ３は、略同じ切れ味を示した。
【実施例２】
【００３８】
市販のステンレス鋼製の基板刃物（片刃包丁）Ｚと、これに特に工夫することなくＤＬＣ膜を形成した刃物Ｗの、切れ味試験を同条件で行った。結果は図８のグラフのようになり、市販の基板刃物（片刃包丁）Ｚ上にＤＬＣ膜を形成すると、切れ味は低下することが分かった。
【００３９】
これは、基板刃物Ｚ上にＤＬＣ膜を形成すると、基板刃物Ｚの刃先を覆って丸くＤＬＣが堆積し、ＤＬＣ膜を形成することにより切れ味が低下するものと考えられる。
【実施例３】
【００４０】
市販のステンレス鋼製の基板刃物（両刃包丁）Ｘと、これに特に工夫することなくＤＬＣ膜を形成した刃物Ｙ の、切れ味試験を同条件で行った。結果は図４のグラフのようになり、実施例２の片刃包丁の場合と同様、市販の両刃包丁Ｘ上にＤＬＣ膜を形成すると、切れ味は劣化した。両刃包丁の場合も片刃包丁の場合と同様、ＤＬＣ膜を形成することにより刃先が丸みを帯び、切れ味が低下すると考えられる。
【実施例４】
【００４１】
市販のステンレス鋼製の基板刃物（両刃包丁）Ｘ、および、基板刃物Ｘに特に工夫することなくＤＬＣ膜を形成した刃物Ｙ、および、本考案に係るＤＬＣ膜からなる小刃を付けた片刃研ぎ刃物Ａ（基板刃物は上記基板刃物（両刃包丁）Ｘ）の、切れ味試験を同条件で行った。
【００４２】
結果は図５のグラフのようになり、実施例３と同様、市販の基板刃物（両刃包丁）Ｘ上にＤＬＣ膜を形成すると切れ味は劣化するが（刃物Ｙ）、刃物Ｙに上記本考案に係る片刃研ぎ刃物の製法を用いて片刃研ぎを行うと、切れ味は基板刃物Ｘより遥かに向上した。
【００４３】
また、切断回数が増えたとき、ＤＬＣ膜のない基板刃物Ｘの切断枚数は著しく減少するが、ＤＬＣ膜を形成した刃物Ｙおよび本考案に係るＤＬＣ膜からなる小刃を付けた片刃研ぎ刃物Ａは、切断回数が増えても切れ味があまり低下せず、略一定の切断枚数を維持できることが分かる。
【実施例５】
【００４４】
硬度の異なる、本考案に係るＤＬＣ膜からなる小刃を付けた片刃研ぎ刃物Ａ〜Ｄの、切れ味試験を同条件で行った。結果は図６のグラフのようになり、硬度の高い刃物ほど切れ味が良いことが分かった。
【００４５】
以上、本考案に係るＤＬＣ膜からなる小刃を付けた片刃研ぎ刃物とその製造方法、および、そのメンテナンス方法について実施形態および実施例を用いて説明したが、本考案は上記実施形態等に限定されるものではない。基板刃物を形成する材料はステンレス鋼製に限定されず、他の材料であってもよく、基板刃物の構造はコア・クラッド構造でも多層構造でもよく、特に限定されない。また、硬質膜はスパッタ法に依らず他の方法により形成してもよく、硬質膜はＤＬＣ膜に限らず、基板刃物より硬度が高い材料であれば硬質膜として本考案に使用することができる。
【００４６】
その他、本考案は、その主旨を逸脱しない範囲で当業者の知識に基づき種々の改良、修正、変更を加えた態様で実施できるものである。
【産業上の利用可能性】
【００４７】
本考案に係る硬質膜からなる小刃を付けた片刃研ぎ刃物は、包丁やナイフ、鋏、工業用刃物のような刃を付けた器具一般に利用することが出来る。
【符号の説明】
【００４８】
１：硬質膜からなる小刃を付けた片刃研ぎ刃物
２：硬質膜（ＤＬＣ膜）
１０、１１０：刃先（先端）
１０’：硬質膜形成後の刃先
１１：メンテナンス後の刃先
１２：延長された斜面
１３：硬質膜からなる小刃
１４，１１４：しのぎ
２０：峰
３０：一方側
４０：他方側
５０：切刃
６０：中子
１００：基板刃物
１０１、１０２：硬質膜を形成した刃物
１１２：斜面
１１３：小刃
１３０：表面
１４０：裏面
【図１】
0003199679.tif 000003
【図２】
0003199679.tif 000004
【図４】
0003199679.tif 000005
【図５】
0003199679.tif 000006
【図６】
0003199679.tif 000007
【図７】
0003199679.tif 000008
【図８】
0003199679.tif 000009
【図９】
0003199679.tif 000010
【図１０】
0003199679.tif 000011
【図３（ａ）】
0003199679.tif 000012
【図３（ｂ）】
0003199679.tif 000013
【図３（ｃ）】
0003199679.tif 000014
【図３（ｄ）】
0003199679.tif 000015